FR 2628115 A1 19890908 FR 8802809 A 19880304 (i) RÉPUBLIQUE FRAN AISE N de publication: 2 628 1 15 (à n'utiliser que pour les INSTITUT NATIONAL commandes de reproduction) DE LA PROPRIÉTÉ INDUSTRIELLE ^e, DE LA PROPRIÉTÉ INDUSTRIELLE N d'enregistrement national: 88 02809 PARIS O Int C14: C 08L 57/04;C 08J 3/20; C 08 K 5/35,/ C 08 F 255/00; (C 08 F 225/00, 222:06). @ DEMANDE DE BREVET D'INVENTION A1 Date de dépôt: 4 mars 1988. Qi Demandeur(s): Société ATOCHEM. - FR. ) Priorité O Inventeur(s) Roland Parsy; Nadine Rivas. Date de la mise à disposition du public de la demande: BOPI " Brevets " n 36 du 8 septembre 1989. _ Références à d'autres documents nationaux appa- rentés: (t Titulaire(s): ( Mandataire(s): Claude Foiret, Atochem. ( Composition permettant de rendre compatibles au moins deux polymères thermoplastiques incompatibles, son application à la fabrication d'alliages thermoplastiques, alliages thermoplastiques obtenus. Composition permettant de rendre compatibles au moins deux polymères thermoplastiques incompatibles dont un au moins contient dans sa molécule des fonctions carboxyliques et un au moins n'en contient pas caractérisée en ce qu'on associe une bisoxazoline ou une bisoxazine hydrogénée à un polymère maléisé compatible avec les polymères ne possédant pas de fonction carboxylique. Par mélange à l'état fondu des polymères thermoplastiques en présence de la composition il est possible d'obtenir de nouveaux alliages thermoplastiques tels que par exemple po- lyoléfines-PBT. I Ln cc /} s. N (O N COMPOSITION PERMETTANT DE RENDRE COMPATIBLES AU MOINS DEUX POLYMERES THERMOPLASTIQUES INCOMPATIBLES, SON APPLICATION A LA FABRICATION D'ALLIAGES THERMOPLASTIQUES, ALLIAGES THERMOPLASTIQUES OBTENUS La présente invention concerne une composition permettant de rendre compatibles au moins deux polymères thermoplastiques incompa- tibles dont un contient dans sa molécule des fonctions carboxyli- ques. Cette composition est formée d'un polymère maléisé compatible avec au moins l'un des polymères qui ne possedent pas de fonction carboxylique et d'une bisoxazoline, nom générique des oxazoles hydrogénés, ou d'une bisoxazine hydrogénée. La formule générale des cycles oxazoles hydrogénés est N. 1 -C C-.. celle de la bisoxazine hydrogénée est: -C- /CC C L'invention concerne également l'application consistant à associer la composition à au moins deux polymères thermoplastiques incompatibles dont au moins un contient dans sa molécule des fonc- tions carboxyliques et au moins un n'en contient pas. L'invention concerne enfin les différents alliages de polymères thermoplastiques rendus compatibles en mélange par association avec la composition. Il est connu de rendre compatibles, dans certains types de mélanges spécifiques, deux polymères incompatibles en leur associant un tiers polymère, éventuellement séquencé ou greffé, partiellement compatible avec l'un et l'autre des polymères. Il est également connu de provoquer ce séquençage ou ce greffage in situ lors du mélangeage. C'est le cas par exemple du mélange polypropylène-polya- mide 6 rendus compatibles par du polypropylene malgisé. L'avantage de cette technique est de ne pas nécessiter un séquençage préalable. Toutefois elle présente l'inconvénient de ne pas être suffisamment efficace dans tous les cas et en particulier pour les mélanges polypropylène-polyesters aromatiques. La composition selon l'invention permet d'accroître l'effica- cité de tels agents de compatibilité. La composition selon l'invention est constituée de l'associa- tion des deux constituants suivants: 1 - un copolymère, greffé ou statistique, compatible avec au moins un des polymères, contenant dans sa molécule le reste d'au moins un des monomères de formules suivantes: a) 0 / C dans laquelle X et Y sont soit un X - C \proton, soit une chaine contenant de O à à 8 atomes de carbone, étant entendu Y \-C /que l'un des deux est un proton \C O b) W - 0 - C - C = C - C - OH dans laquelle W est soit un Il I 1 Il O X Y O proton, soit une chaine alkyle, linéaire ou ramifiée contenant de 1 à 10 atomes de carbone c) H dans laquelle W est tel que défini /O précédemment et V est un groupement V - C - C hydrocarboné, linéaire ou ramifié, 0 contenant de 2 à 12 atomes de carbone W - C- et contenant une insaturation éthylé- | \%O nique H 2 - Un composé de formule: N Y N dans laquelle D est soit X1 C - D - C X2 zéro, soit une chaine 0 0 of alkyle, contenant éventuel- lement au moins un cycle aromatique et/ou au moins un atome oxygène, d'azote, de soufre, d'halogène, ladite chaine étant 0 O telle que le diacide correspondant C - D - C possède un pka OH OH inférieur à 4,5 et mieux inférieur ou égal à 3,5 X1 et X2, identiques ou différents, représentent une chaine hydro- carbonée non'réactive avec les autres constituants contenant de 2 ou 3 atomes de carbone dans le cycle imino-éther. On entend par chaine hydrocarbonée non réactive avec les autres constituants une chaine hydrocarbonée pouvant contenir éventuelle- ment des fonctions chimiquement réactives, mais qui ne peuvent réagir avec les autres composants de la composition et de l'alliage selon l'invention. Dans le cas o aucun des polymères à rendre compatibles ne contient de fonction hydroxyle ou amine, il est recommandé d'asso- cier aux deux composants précédents de la composition un troisième composé 3 de formule: R1 - T dans laquelle: T = OH ou NH2 et R est une chaine alkyle, linéaire ou ramifiée, de 1.à 20 atomes de carbone, contenant éventuellement au moins un cycle aromatique et/ou au moins un atome d'oxygène, d'azote, de soufre ou d'halogène. Il est connu que les composés 2 décrits peuvent réagir avec les fonctions carboxyliques ou anhydrides. C'est ainsi que selon le brevet des EtatsUnis d'Amérique 4,331,800 les bisoxazolines sont utilisées pour accroître le degré de polymérisation des polyesters aromatiques. Cet accroissement résulte du couplage de deux chaînes par leurs extrémités carboxyliques. Par ailleurs la réaction entre les fonctions anhydrides et oxazolines a été utilisé selon le brevet des Etats-Unis d'Amérique 2,547,495 pour préparer des bis(phtalimi- doesters). C'est ainsi que selon l'art antérieur existe deux types de réaction: d) M - COOH + --C M-C-D-C0-C E -N-C-D-C-N-C H -0-C-M 1 1 2 4 1 11 I 1 2 4 It O 0 0 HO O0 H 0 M étant la chaine polymérique "N >q o e)M' t +1 -D- a X N-C2H4-0-C-D-C-0C2H4-N \0 M' M' M' étant encore la représentation de la chaine polymérique. Ces réactions d'endocouplage n'ont aucun effet sur l'aptitude à rendre compatible deux polymères. D'ailleurs en elle même la bisoza- line n'a pas intrinsèquement de pouvoir émulgateur. Le copolymère 1 peut être un copolymère statistique comportant 300 à 50 000 atomes de carbone dans sa molécule. Il résulte de la polymérisation d'un monomère possédant des sites réactifs avec des amines ou des alcools avec d'autres monomères polymérisables radica- lairement tels que les oléfines par exemple: l'éthylène, le propy- lène, le 1-butène, les alkyl(meth)acrylates par exemple: les méthyl,éthyl ou butyl acrylates ou methacrylates, les diènes par exemple: le 1,3butadiène, l'isoprène ou le 1,4-hexadiène, d'autres comonomères usuels comme: le styrène, le méthylvinyléther, l'acry- lonitrile, l'acétate de vinyle, le chlorure de vinyle. Ce polymère 1 peut encore être un copolymère greffé comportant 300 à 50 000 atomes de carbone. Il résulte du greffage d'un polymère constitué de monomères polymérisables radicalairement, tels ceux cités précédemment, par un monomère possédant des sites réactifs avec des amines ou des alcools. Ce greffage peut se faire par addition thermique sur l'insaturation résiduelle d'un diène comme décrit dans le brevet des Etats-Unis d'Amérique 3,972,961 ou par greffage radicalaire à l'état fondu. Cette dernière méthode préférée consiste à mélanger en extrudeuse un polymère auquel on a ajouté de 500 ppm à 3 % en poids d'anhydride maléique et un amorceur radica- laire, de l'ordre de 250 ppm à 4 % en poids. La décomposition thermique de l'amorceur et le greffage de l'anhydride maléique se font dans l'extrudeuse entre 170 et 250 C et mieux 180 et 200 C. L'anhydride maléique résiduel peut être évacué par dégazage de la matière fondue avant le passage en filière. Le temps de séjour moyen de la matière dans l'extrudeuse est de 15 secondes à 3 minutes et de préférence de 40 à 80 secondes. Les monomères possédant des sites réactifs avec des amines ou des alcools répondent aux formules générales décrites précédemment en a), b) ou c). Des monomères représentatifs de la formule générale a) sont à titre d'exemple l'anhydride maléique et l'anhydride citra- conique. Des monomères représentatifs de la formule générale b) sont, à titre d'exemple, les acides maléique, citraconique, fumari- que, mésaconique ou des monoesters de ces acides pour lesquel W est une chaine linéaire ou ramifiée contenant de 1 à 10 atomes de carbone et comportant éventuellement un noyau phényl. Des monomères représentatifs de la formule générale c) sont, à titre d'exemple, des alkényles d'anhydride succinique tels que le 3-allyle ou le 3-isoproprenyle. Les composés de formule générale 2 sont des dérivés de bisoxa- zoline ou de bis(5,6-dihydro-1,3 oxazine). Ces composés sont formés par réaction de cyclisation menée sur le diacide correspondant selon des procédés connus, tel que celui décrit par exemple par H. WANKER, Journal of the American Chemical Society, Vol. 60 p. 2152 (1938) ou par R.H. WILEY, Chem. Rev. Vol. 44 p. 447, (1949). Les composés préférés sont la 2,2'bis(2-oxazoline), la 2,2'bis(4,4 diméthyl-2- oxazoline), la 2,2'bis(5,6-dihydro 4H-1,3 oxazine), la phényl 2,2'bis(2oxazoline), le N,N'-éthylène bts(2-carbamoyl-2-oxazoline) et la N,N'-éthylène bis(2-carbamoyl-5,6-dihydro-4H-1,3 oxazine). Dans le cas o aucun polymère incompatible ne contient de fonction hydroxyle ou amine, il peut être ajouté à la composition un troisième composant qui est de préférence un alcool gras ou une amine grasse tels que les alcools ou les amines laurique, oléique ou stéarique. Bien que les composants de la composition puissent être mélan- gés préalablement à leur introduction dans le mélange de polymères thermoplastiques incompatibles dont un au mtoins contient des fonc- tions carboxyliques et dont au moins un autre est compatible avec le copolymère 1, il est préférable, afin de combiner de façon homogène les deux polymères thermoplastiques de les introduire séparément. L'introduction de la composition dans les polymères thermoplastiques s'effectue habituellement par homogénéisation dans un mélangeur des différents composants à l'état fondu. Afin d'obtenir une efficacité optimale de la composition, il est recommandé d'introduire les composants de la composition au mélange de polymères thermoplasti- ques à l'état fondu, le composé décrit en 2 précédemment étant introduit après le ou les autres constituants de la composition de façon à ce que les fonctions anhydrides se trouvent sous forme d'acide-ester ou d'acideamide. Dans un premier temps on malaxe les polymères avec-le copolymère 1 et éventuellement le composé R1-T. Au mélange obtenu, de préférence bien homogénéisé, on ajoute le composé 2. La quantité de copolymère décrit précédemment en 1 introduite dans le mélange de polymères thermoplastiques incompatibles est d'environ de 0,1 à 10 % et mieux de 1 à 5 % en poids par rapport au poids de mélange des polymères thermoplastiques. La quantité de composé 2 associé à la composition est telle que le rapport molaire des fonctions oxazolines ou 4,5-dihydro-1,3 oxazine sur les fonc- tions actives du copolymère 1 ou de ces fonctions actives après réaction avec le composé 3 telles que anhydrides, acide-esters, acides, ou acideamides, est compris entre 0,1 et 10 et mieux entre 1 et 3. Dans le cas o le composé 3 est introduit, la quantité incor- porée est telle que le rapport molaire des fonctions alcools ou amines sur les fonctions actives du copolymère 1 est compris entre 0,1 et 10 et mieux entre 1 et 3. La compatibilité engendrée par la composition selon l'invention est mise en évidence par microscopie électronique du produit résul- tant du mélange des polymères thermoplastiques incompatibles. La morphologie d'un mélange de polymères thermoplastiques incompatibles sans agent de compatibilité se présente, sous micros- cope électronique, sous forme de gros nodules d'un des polymères inclus dans la matrice constituée par l'autre polymère. L'adhésion entre les nodules et la matrice est inexistante. L'addition aux polymères de la composition selon l'invention provoque une diminu- tion significative de la taille des nodules. On observe en outre une augmentation de l'adhésion entre les phases visible par un recou- vrement des nodules par la matrice. Il se forme dans ces conditions ce qu'on peut appeler un alliage, par assimilation aux structures métallurgiques, se différenciant des mélanges. Il est connu que l'accroissement de la dispersion et surtout de l'adhésion nodules-matrice améliore les propriétés mécaniques: G. MACGLIO - R. PALUMBO, "Polymer Blends" Col. 2 p. 41 Ed. PLENUM 1984. En outre l'incorporation de la composition confère un meilleur étirage des polymères à l'extrusion, une diminution du gonflement en sortie de filière et du délaminage de l'extrudat observé à la granulation.' De façon non limitative, les polymères thermoplastiques conte- nant des fonctions carboxyliques peuvent être choisis parmi les polyesters tels que le polybutylène téréphtalate ou le polyéthylène téréphtalate, les polyamides tels que les polyamides 6,11 ou 12, les copolymères statistiques avec l'acide acrylique ou méthacrylique tels que les copolymères éthylène-acide acrylique. Les polymères thermoplastiques entrant dans la composition de l'alliage et ne comportant pas de fonctions carboxyliques peuvent être issus de monomères éthyléniquemènt insaturés tels que le styrène, le propylène, l'éthylène, éventuellement copolymérisés avec d'autres monomères tels qu'une alphaoléfine comme l'octène, l'hexène, le butène, ou tels que l'acétate de vinyle, l'acrylate d'éthyleou de méthyle. Grâce à la composition selon l'invention incorporée, en quanti- tés données précédemment, à des mélanges de polymères thermoplasti- ques incompatibles, il est possible de réaliser de nouveaux alliages de polymères thermoplastiques tels que les alliages d'au moins une des résines suivantes: polypropylène, polystyrène, copolymère acrylonitrilebutadiène-styrène, copolymère styrène-acrylonitrile, polyphényloxyde, polyethylene, copolymère éthylène-acétate de vinyle, polyfluorure de vinylidène, polyméthacrylate de méthyle, copolymère EPM, copolymère EPDM, polyméthylpentène, polysulfure de phénylène (PPS), avec au moins une des résines incompatibles suivantes: polyamide ou copolyamide 6,11,12,6-10,6-6 ou 6-9, polyétherester- amide, polybutylène téréphtalate, polyéthylène téréphtalate, copolymère éthylène-acide acrylique, polyamides amorphes semi aromatiques tels que ceux décrits par exemple dans les brevets français 1 588 130 et 2 324 672, européen 53 876 et japonais 60.217237, polyesters aromatiques à base d'acide hydroxybenzolque, de diacides aromatiques et de diphénols tels que ceux décrits dans les brevets américain 4.067.852 et belge 4.184.996, polyarylates, polycarbonate. Les exemples suivants illustrent l'invention sans toutefois la limiter. Préalablement on prépare dans les conditions ci-après de la 2,2'-bis(2-oxazoline), de la 1,4-bis(5',6'-dihydro-4'H-1', 3'-oxazine -2'yle)benzène, du propylène maléisé. -Préparation de la 2,2'-bis(2-oxazoline) Dans un ballon de deux litres sont introduits sous agitation et balayage d'azote, 146 g. d'oxalate d'éthyle et 200 cm3 de dichloro- méthane. On ajoute à température ambiante, 122 g. d'éthanolamine puis on laisse réagir pendant une heure. La diéthanoloxamide obtenue est isolée par filtration et séchée. 160 g. de ce produit sont dissous dans 900 cm3 de toluène, additionnés de 205 cm3 de SOC12, et chauffés à 70 C pendant 9 heures. Le mélange obtenu filtré, lavé à l'éthanol puis à l'eau bouillante et recristallisé dans de l'éthoxy- 2-éthanol. 127 g. du produit précédent et 78,5 g. d'une solution de potasse à- 85 % sont dissous dans 1,2 1. de méthanol puis porté au reflux pendant 2 heures. Apres filtration, la phase organique est évaporée à sec et le produit est recristallisé dans du toluène. Le produit obtenu est de la 2,2'-bis(2-oxazoline). Le pka du diacide correspondant à cette bisoxazoline: l'acide oxalique est de 1,2. -Préparation de la 1,4-bis(5',6'-dihydro-4'H-1',3'-oxazine-2'yle) benzène La synthèse de ce produit se fait selon le procédé décrit dans le brevet allemand 2.153.513 à partir de diméthyltéréphtalate et de 3-aminopropanol. Apres réaction on obtient un produit blanc cristal- lisé dont le point de fusion est de 221 C. Les dosages microanalyti- ques du carbone, de l'hydrogène et de l'azote donnent respectivement 66, 77 %, 6,59 %, 11,05 %. Le pka du diacide correspondant à cette bisoxazine hydrogénée: acide téréphtalique est de 3,5. 2 628115 -Greffage du polypropylène par l'anhydride maléique en solution (A) Dans un ballon de 25 litres on introduit 5 litres de chloroben- zène, 1200 g. de polypropylene (3020 GN3 de la Société APPRYL) et g. d'anhydride maléique. Le tout est porté à 125 C puis on ajoute 216 g. de peroxyde (Lucidol CH-50) en 2 heures. A la fin de cette introduction, on maintient l'ensemble à 125 C pendant 30 minutes, puis on refroidit à 900C et on injecte 10 litres d'acétone en trente minutes. Le produit précipité est lavé à l'acé- tone afin d'extraire l'anhydride maléique libre, puis séché sous vide à 80 C pendant 6 heures. On obtient un polypropylène greffé par 6,6 % poids d'anhydride maléique. -Greffage du polypropylène par l'anhydride maléique, à l'état fondu (B) Dans une extrudeuse ZSK30 (de la Société WERNER) on incorpore en continu, un mélange de 100 parts de polypropylène (3050 MN4 de la Société APPRYL), 1,5 part d'anhydride maléique et 1,7 part de 2,5 diméthyl-2,5diterbutylperoxyde hexane dissous dans une part de chlorobenzène. La température des composants est de 200 C et la vitesse de rotation de la vis de 100 tours/minute. On procède à une dévolatili- sation avant la filière, afin d'extraire le chlorobenzène et l'anhy- dride maléique non réagi. On obtient un polypropylene greffé à 1 % poids d'anhydride maléique. EXEMPLE 1 - Alliage polypropylène-polybutylène téréphtalate (PBT) a) mélange témoin parts de polypropylène (3050 MN1 de la Société APPRYL) et 50 parts de PBT (ORGATER TMNO de la Société ATOCHEM) sont malaxés à 250 C pendant 30 minutes dans la cuve d'un plastographe HAAKE (ECHANTILLON 1). L'examen morphologique par microscopie électronique à balayage sur une fracture cryogénique indique l'existence de nodules de PBT de 14 microns et une mauvaise adhésion entre ces nodules et la matrice polypropylene. b) Mélange compatibilisé par du polypropylène malaisé Le mélange témoin précédent est additionné de 0,4; 0,6; 1; 2 et 3 parts (respectivement ECRANTILLONS 2, 3, 4, 5, 6) de polypropylène greffé (A) pour l'Echantillon 4 et (B) pour les autres Echantillons et malaxé dans les conditions précédentes. La morpho- logie de ces mélanges est constituée de nodules de PBT de 4 à 6 microns. c) Mélange malaxé en présence de bisoxazoline Le mélange témoin précédent (a) est additionné de 0,6 part de 2,2'-bis(2-oxazoline) et malaxé dans les conditions précédentes (ECRANTILLON 7). Le produit obtenu est constitué de nodules de PBT de 17 à 18 microns. La comparaison de cet Echantillon avec les Echantillons 1 et 4 montre que la 2,2'-bis(2- oxazoline) n'a pas de pouvoir intrinsèque de compatibilité. d) Alliage obtenu selon l'invention Le mélange témoin précédent (a) est additionné de 1 part de polypropylène maléisé (A) et malaxé à 250 C. Après 15 minutes de malaxage, on ajoute 0,6 part de 2,2'-bis(2-oxazoline) et on malaxe minutes de plus (ECHANTILLON 8). La morphologie de cet alliage est constitué de nodules de PBT de 2,5 microns dont l'adhésion avec la matrice est excellente. On peut évaluer la qualité de l'adhésion entre les nodules et la matrice en comptabilisant le pourcentage de nodules excavés lors de la fracture cryogénique préalable à l'examen morphologique. Ce pourcentage est de 48 dans le cas de l'Echantillon 4 et de 38 dans le cas de l'Echantillon 8. La diminution de la taille des nodules et l'amélioration de l'adhésion matrice-nodules reflètent la meilleure efficacité de la composition pour rendre compatibles le propylène et le PET. Le-graphique ci-dessous montre le diamètre des nodules de PBT, mesuré par examen morphologique des Echantillons, en fonction du nombre de parts de polypropylène greffé additionnées au mélange. Les chiffres entre parenthèses correspondent aux numéros des Echan- tillons. Diamètre 7 nodulaire (2) en microns 6 i (3) (4) 5. . - -.(5) 4 "- ".^ (6) " 3. (8) 0,4 0,6 1 2 3 Parts de polypropylène greffé EXEMPLE 2 On malaxe à 250 C pendant 30 minutes dans la cuve d'un plasto- graphe Haake, avec une vitesse de rotation des pales de 50 tours/ minute, les mélanges suivants: a) 50 parts de polypropylene (3050 M1I de la Société APPRYL) et parts de polyamide 6 (orgamide de la Société ATOCHEM): ECHANTILLON 9 b) les constituants précédents auxquels on ajoute 1 part de polypropylene greffé (A): ECHANTILLON 10 c) les constituants du mélange a) auxquels on ajoute 1 part de polypropylene greffé (A) et, après 15 minutes de malaxage, 0,6 part de 2,2'-bis(2-oxazoline): ECHANTILLON 11 Ces trois alliages sont examinés par microscopie électronique à balayage. Les morphologies présentent des nodules de polypropylène dispersés dans une matrice de polyamide, caractérisés par leur diamètre et leur adhésion avec la matrice. Les observations sont résumées dans le tableau ci- dessous iuvAnns nealqz e sup sadnoiLz zuos aDulo m el DaAe uosaqpe anaI aP 9Iuenb l 4a saTnpou sD ap sxiaueTp saq -9lelqd-ai auai -ú4nqKlod ap 4aDplm aun suep sasgdsTp auaIdoadXlod op saIpou sel zd ss9 ae uos sB2eT- le sToXl saD ap sae2ooqdmom seq iI NOIIIVHDaO: (auTi -ozexo-z)siq-,z'z ap zard ç'o '2exeiEm ap sainu-m çI sa.de 'azod -aoDuT uo salnbxne (q lu*peaad eZuvlgm np siuvniTsuoz sel (a ú1 NOllINVHOM : (ODYV 919ZOS el oP OOL T4xlff) pnblglem papquep spFod ua % 8 -aiodmoD Fnb enbTeI[m apTipique- au-ais uazamkodoz unsp 2aed I aZnoCt uo sianbxne sjuopgvaid siuzn isuoo sol (q Zl NODIL&NVHD: (ASHDOIV 91po S UT ap ONRI URyVgX0) a4qlLzqdalaa au- a[nqúIod ap slzed O:la (wuDooLv 9:ap9os l - p O9Igli auaaboel) -auaLzs&od ap slied o- (e' : anutm/sanoi 0o a p jur9 saId sap uoT.:Ioi ap assS4A UT 'sanuTm 0ú Iutpued qo09Z k s;ueuAns saSuel9m sel xtelm uo 'aleH aqdea2olseLd unp &Anz UI sua ú al4aXa i i i i i 0uuoq i 9'1 i 1I NOllIJIvHDa i i i i i i aTInu i Ol[ i0I NOlILiNVtDa i i i i i i alInu i '1 i 6 NOIILNVRDS i i i i i i i i 9Da.1IWU el[ SUOJ.DJUi ila sgInpou sgIi ua sglnpoui iaaua uoTsaqpvi sap aal!mela| i i i Zl : luATns nveqel al suep saadnoi2Saz uos aa ap 9aTaivm eP DOav uostaqpv Inal a la a p selnpou sep ITI ul- 'agvleBlq B anbsu -oizazla aedoosolaTm ua sg.asqo e9 luo suoltl;uvqaa stoia seD LI MOIIINVHDâ: (auTi -ozuxo-z)sTq-'Z4z ap lavd g'o '4aexulvm op seznuTm çI saldu 'auuoT -Tppv uo spnbxne (q a2uea-m) szuapD> azd s;uvnlçsuoa sa ( NO'lIIIIWH: (WaHDOLV 9:19Tos 1e ap ú0[6 DVAMO) Z 8ú'0 la Z I1 3P quos anbTgIm apTpipquv ua la sluTA op alBiaa ua sinaue sal zuop anbTim apTzpúque-alXuTA ap au-autq9 aalamlodzaa unp szied g seaano e zuos slinbxnv (v s9uapgaad sluenut;suoa saI (q 51 iOIZNVHOH : (NEDOIV 9231Tos.el ap ONl aglVDf"o) all qdaa9' aualKnqúlod ap S9zud 0Q:a- (NHDoIV aTaDOS VI ap 09NN OLOZ GRZI) L ap (xapUI WLUX) uoTsn; aTpu;,p 91suep-azneq aualiqzglod aunp siaid og (B : aznuTm/sanoi O0 ap quv9 saled sap uoTploi ap assaTA -e 4ssenu-m Oú luepued DoOSZ szueXTns sSuBEgm sal ax 1im uo 'sajeH aqdevioisuld unp aAnz wj suua i ii i i auuoq i 6' i 'I NOTIILNYHDO i i i i i i auuoq i '9 i 1 E OlIJViHDZ i i i i i i lnu oi; NOi IINVYDH; i i i, i i i I aa3$iamBLi suoiSmi i a sslnpou saIi ua seInpoui ijaelu uoTsaqpVi sap aalzmvTai i i i ú1 : snossap-T$ nuelqu: aI suvp saTiol:ead.a luos aDTal:m/satnpou uosTaqPesl ap.:TIenb vl là selnpou sep sei:uoeTp seI * aa ap aDPTIem aun suep sasiadSTp i.qa ap salnpou ap fanlTsuoz Ise saTllr sDo ap $TSoloqdaom eI oz NOZlliJl.NV3: (auTlozexo-Z) sTqZZ p lzd 5'0 'ie2xIm ap sainuTm ç5 salde 'azod -ioou; uo sI-nbxne (q auBIg'") seuap@Daid siuvniTzsuo sol (D 61 No'nILNvaDa: (y) 9a-1z aual doidiC od ap 4isd I aZnopu Ise slenbxne (B a2uvIgm) szuepgaaxd sguenq;Tsuo sel (q 81 N0QYIINVHDa (laa) alBlBlqdgzal auaTl lglod ap siaud OQ Ja (R4HDolv 9g.Tzos l ap Iai3 0g0ç aa) euaIXdoid&lod ap siaud Og (B aznuTm/sanoi oQg p Ise saled sap uol oi ap assaz-A 'al ese:nuTm 0[; upued 'DoOLZ B suATns so2uvI.m sel axeIum uo ':aBeH aqdea2o0seId unp AnzD -l suvq g aIa14xa i i i i auua&om i g'Z i Lú NolIJNVHDR i i i i i auuaxom i I's i 91 nlOlILNNHDa I i i i i alEnu i +/'g i gi NOTILNlVHD9 i i i i, i i i i i tTalum vli sSU0 D1i i:a selnpou sali ua saInpoui alxlue uosaqpyvi sap almu'Tai i i i St. L891 : uuATns nlqel alI sup saTaoliadga duos OaDTaim el a3As uoTsaqpe inal:a saInpou sea ap sa:aemTp ss[ auaIúdoldlIod ap aTa;um aun susp spsaedsTp DVa ap saInpou sep quelunsaid suoIIT3Uetjq sea op sae2oloqdaom sel 7Z NO0lIIkVHDa: (aUTIOzexo-Z)sTq,'z ap izvd ç4O 'seaxulIm op sasnuTm î saide 'ssnd toueagpop ap zlad 11I'O '(v) g9;eai eueaIdoadIlod op laid 688'0 aino[e uo slanbxne ( as2ue-gm np sinvn$zlsuoD sel (p úZ NOTIIlNVHDO: asexevIm ap sesnurm çj salde (auTIozvxo-Z)sFq,'Zz ap iagd ç'o alnoPt uo slenbxnv (q asuvIgm np szunaTz;suoD sel (a ZZ NOlIMLuwDS: (y) j;ezaa eualúdoaldlod ap lied I azno[ uo slanbxne (B a$urgam) szusapgaad slurnflTsuoz sal (q I Z NOqqlJDa 1z MOTIIIJINVD2 :(6617 MOG) ST 91'Z snOs r'DO061!: 6 " op ZBO (xaPuI 1-rew) uoT-Enj ap aDFpuçI la spTod Z 8 ap ise enbT1I 51 18Z9Z aiTelIlnpou azmuTp np uor: -nuTmTp aun anboAoad aaua2o:pq auFzexosTq ap uoTle0odiozuT,q *auuoq;sa azTalm-salnpou uolsaqpul a suoIlpm Z' ap Ise saInpou sep azameTp aI 'LZ NO0IINVHOaI anoa auuoq Isa aDTxiem-saInpou uoTsaqp,l;a suoloTm ç ap Ise selnpou sep ex8zme;p ale. '99 NIOIIjâVHD2linoa ouoIXdoadúTod ap azaFlum el DaAs ellnu Isa uoTsatlup,- zuop le suozzFm 81 ap Ise ealzmTp al, uop Igd ap salnpou sep azuosaid çZ NOqIIjVHDaq agevúLeq e enbTuolzeleT adozsoiDTm snos sauTmexa zuos se2uwlls sea ap sej2oloqdiom sel LZ NO'IIaHwD: snld ap saznutm I ç exvlm uo le auazueq(el[- Z-auTzexo-$llI-Hi-oapqFlp-,9',ç)slq-'iv ap lied 9'0 aznoPe uo agx-lem ap salnuTm Sç saidv axVVH uqdraZozsuld np aanz el suBp oOçZ e gxelIm la (y) gsgltuM aualXdoid -Xlod ap;led I ap quuolTippe 7se zuepzDid uToma e2uevIm au 9Z 0nILNVHDa: S H aqdelB2ose.d np aAna el suBp saTnu-m 0[ juepuad jDoçZ e oxelem le (V) 9gjiaa aualidoadKlod ap lizd I ap quuoTippe Ise zuapgapad euelm ae Z NOILNVHDa: I aiduaxlI ap suoT:FpuoD sal suBp uFomUa aguvl-Em un asfl eai uo L aaRX i auuoq soa i 6'0 | i/Z mOIlf'HD i i i i i auuoq sal; i 6'O i Z NOINHDE i i i i i i auuoqKm i V' i zO NOllRIVHiDa i i i i i uue.&om; z i ZZ MOlIIJ2WH3a i i alInu i il i IN mOlNHlDa i i i.i, i i i i i avozum lji euol aami ize saTnpou sali ua sainpoui i-alua-uoTsaqpyi sep eal;mevTi i i i SL. 8L 9z R E V E N D I C A T I O N S 1.- Composition permettant de rendre compatibles au moins deux polymères thermoplastiques incompatibles dont un ou moins contient dans sa molécule des fonctions carboxyliques et un au moins n'en contient pas caractérisée en ce qu'on associe une bisoxazoline ou une bisoxaziàe hydrogénée à un polymère maléisé compatible avec les polymères ne possédant pas de fonction carboxylique. 2.- Composition selon la revendication 1 caractérisée en ce qu'on associe: un copolymère 1, contenant dans sa molécule le reste d'au moins un des monomères de formules suivantes: a) O Il C dans laquelle X et Y sont soit un -/\ X - IC \proton, soit une chaine contenant de | - t 1 à 8 atomes de carbone, étant entendu Y - C\ /que l'un des deux est un proton b) W - 0 C -C =C -C - OH dans laquelle West soit un l i 1 O X Y l proton, soit une chaine alkyle, linéaire ou ramifiée contenant de 1 à 10 atomes de carbone c) H dans laquelle W est tel que défini |I 0 précédemment et V est un groupement V - C - C\ hydrocarboné, linéaire ou ramifié, 0 contenant de 2 à 12 atomes de carbone W - C - Cet contenant une insaturation éthylé- | \b nique H un composé 2 de formule: N N N v N -dans laquelle D est soit X C - D - C X zéro, soit une chaine O O alkyle, contenant éventuel- lement au moins un cycle aromatique et/ou au moins un atome d'oxy- gêne, d'azote, de soufre, d'halogène, ladite chaine étant oo0 telle que le diacide correspondant C - D - C possède un pka OE OH inférieur à 4,5 X et X2, identiques ou différents, représentent une chaine hydro- carbonée non réactive avec les autres constituants contenant de 2 ou 3 atomes de carbone dans le cycle imino-éther. 3.- Composition selon l'une des revendications 1 ou 2 carac- térisée en ce que dans le cas o aucun des polymères à rendre compatibles ne contient de fonction hydroxyle ou amine on associe à la composition un composé 3 de formule R - T dans laquelle: T = OH ou NH2 et Rlest une chaine alkyle, linéaire ou ramifiée, de 1 à 20 atomes de carbone, contenant éventuellement au moins un cycle aroma- tique et/ou au moins un atome d'oxygène, d'azote, de soufre, d'halo- gène. 4.- Composition selon la revendication 3 caractérisée en ce que le composé R - T est choisi parmi les amines grasses ou les alcools gras. 5.- Composition selon l'ude des revendications 1 à 4 caracté- risée en ce que la quantité du composé 2 associé à la composition est telle que le rapport molaire des fonctions oxazolines ou 4,5-dihydro 1,3 oxazine sur les fonctions actives du copolymère 1 ou de ces fonctions actives après réaction avec le composé 3 est compris entre 0,1 et 10. 6.- Composition selon l'une des revendications 1 à 5 carac- térisée en ce que la quantité de composé 3 R - T introduite est telle que le rapport molaire des fonctions alcools ou amines sur les fonctions actives du copolymère 1 est compris entre 0,1 et 10. 7.- Procédé permettant de rendre compatibles au moins deux polymères thermoplastiques incompatibles dont un au moins contient dans sa molécule des fonctions carboxyliques et un au moins n'en contient pas par mélangeage à l'état fondu caractérisé en ce qu'on incorpore au mélange une composition selon l'une des revendications 1 à 6. 8.- Procédé selon la revendication 7 caractérisé en ce qu'au mélange des polymères à l'état fondu on incorpore préalablement le copolymère 1, et éventuellement le composé de formule R - T, avant d'introduire dans le mélange le composé 2. 9.- Procédé selon l'une des revendications 7 ou 8 caractérisé en ce que la quantité de copolymère 1 introduit dans le mélange de polymères thermoplastiques incompatibles est d'environ 0,1 à 10 % en poids par rapport au poids de mélange desdits polymères. 10.- Alliages de polymères thermoplastiques contenant la composition selon l'une des revendications 1 à 6. 11.- Alliage d'au moins une des résines suivantes: polypropylène, polystyrène, copolymère acrylonitrile-butadiène- styrène, copolymère styrène-acrylonitrile, polyphényloxyde, poly- éthylène, copolymère éthylène-acétate de vinyle, polyfluorure de vinylidène, polyméthacrylate de méthyle, copolymère EPM, copolymère EPDM, polyméthylpentène, polysulfure de phénylène (PPS), avec au moins une des résines incompatibles suivantes: polyamide ou copolyamide 6,11,12,6-10,6-6 ou 6-9, polyétherester- amide, polybutylène téréphtalate, polyéthylène téréphtalate, copoly- mère éthylène-acide acrylique, polyamides amorphes semi aromatiques, polyesters aromatiques à base d'acide-hydroxybenzolque, de diacides aromatiques et de diphénols, polyarylates, polycarbonate.